БИМЕТАЛЛИЧЕСКИЕ КАТАЛИЗАТОРЫ АЛКИЛИРОВАНИЯ

1. Твердый кислотный катализатор для применения в процессах алкилирования парафинов олефинами, включающий:
(а) цеолит;
(b) мультиметаллический материал, введенный в цеолит.
2. Твердый кислотный катализатор по п.1, дополнительно включающий связующий материал.
3. Твердый кислотный катализатор по п.1, в котором цеолит имеет структуру фоязита.
4. Твердый кислотный катализатор по п.1, в котором мультиметаллический материал выбирается из группы, состоящей из PtNi, PtCo, PtMn, PtCr, PtV, PtTi, PtFe, PtCu, PtNiAg, PtNiAu, PtNiRu, PtNiIr, PtNiRh, PtNiRe, PdNi, PdCo, PdCu, PdMn, PdCr, PdV, PdTi, PdFe, PtPdCo, PtPdNi, PtPdMn, PtPdCr, PtPdV, PtPdTi, PtPdFe, PtPdCu, PdNiAg, PdNiAu, PdNiRu, PdNiIr, PdNiRh, PdNiRe, PtNiCo, PdNiCo, PtPdNiCo, PtNiCoFe и их комбинаций.
5. Твердый кислотный катализатор по п.4, в котором мультиметаллический материал содержит от около 0,01 до около 2,0 вес.% от веса твердого кислотного катализатора.
6. Твердый кислотный катализатор по п.2, в котором связующий материал содержит от около 5 до около 70 вес.% от веса твердого кислотного катализатора.
7. Твердый кислотный катализатор по п.6, в котором связующий материал выбирается из группы, состоящей из оксидов алюминия, оксидов кремния, оксидов кремния-алюминия, оксидов циркония, глин и их комбинаций.
8. Твердый кислотный катализатор по п.3, в котором цеолит выбирается из группы, состоящей из цеолита Х, цеолита Y, ZSM-20, ЕМТ и их комбинаций.
9. Твердый кислотный катализатор по п.8, в котором цеолит представляет собой нанокристаллический цеолит Y.
10. Твердый кислотный катализатор по п.8, в котором цеолит представляет собой ультрастабильный Y (“USY”).
11. Твердый кислотный катализатор для применения в процессах алкилирования парафинов олефинами, включающий:
(а) нанокристаллический цеолит Y;
(b) один или более мультиметаллических материалов, введенных в цеолит, выбранных из группы, состоящей из PtNi, PtCo, PtMn, PtCr, PtV, PtTi, PtFe, PtCu, PtNiAg, PtNiAu, PtNiRu, PtNiIr, PtNiRh, PtNiRe, PdNi, PdCo, PdCu, PdMn, PdCr, PdV, PdTi, Pd Fe, PtPdCo, PtPdNi, PtPdMn, PtPdCr, PtPdV, PtPdTi, PtPdFe, PtPdCu, PdNiAg, PdNiAu, PdNiRu, PdNiIr, PdNiRh, PdNiRe, PtNiCo, PdNiCo, PtPdNiCo, PtNiCoFe, в котором мультиметаллические материалы содержат от около 0,01 до около 2,0 вес.% от веса твердого кислотного катализатора; и
(с) один или более связующих материалов, выбранных из группы, состоящей из оксидов алюминия, оксидов кремния, оксидов кремния-алюминия, оксидов циркония и глин, в котором связующие материалы содержат от 5 до 70 вес.% от веса твердого кислотного катализатора.
12. Способ алкилирования олефинов и парафинов, включающий стадии:
(а) предоставления твердого кислотного катализатора, включающего цеолит и мультиметаллический материал, введенный в цеолит; и
(b) смешивания одного или более алкилируемых углеводородов с одним или более алкилирующими реагентами в присутствии указанного катализатора в условиях, которые приводят к реакции алкилирования с образованием продукта алкилирования.
13. Способ по п.12, в котором цеолит имеет структуру фоязита, и металлический материал выбирается из группы, состоящей из PtNi, PtCo, PtMn, PtCr, PtV, PtTi, PtFe, PtCu, PtNiAg, PtNiAu, PtNiRu, PtNiIr, PtNiRh, PtNiRe, PdNi, PdCo, PdCu, PdMn, PdCr, PdV, PdTi, PdFe, PtPdCo, PtPdNi, PtPdMn, PtPdCr, PtPdV, PtPdTi, PtPdFe, PtPdCu, PdNiAg, PdNiAu, PdNiRu, PdNiIr, PdNiRh, PdNiRe, PtNiCo, PdNiCo, PtPdNiCo, PtNiCoFe и их комбинациий.
14. Способ по п.13, в котором цеолит представляет собой цеолит Y.
15. Способ по п.13, в котором алкилируемый углеводород представляет собой парафин, и алкилирующий реагент представляет собой олефин.
16. Способ по п.15, в котором парафин представляет собой изобутан, и олефин представляет собой бутилен или смесь бутиленов.
17. Способ по п.16, в котором парафин включает изобутан и изопентаны, и олефин включает смесь С3-С5-олефинов.